(57)【要約】【課題】  長期間の日光暴露下等であっても抗菌性成分を担持した水不溶性無機粒子を液体組成物中に長期間安定的に分散させることができる経時安定性に優れる液体組成物の製造方法を提供する。【解決手段】  抗菌性成分を担持した水不溶性無機粒子を含むｐＨ５．５未満の液体組成物を製造する際に、予め中和したカチオン性高分子及び／又は塩基性高分子を、上記水不溶性無機粒子と０．０１〜２０ｋＷ／ｍ3・分の攪拌エネルギーで予備混合した後、他の成分と混合することを特徴とする液体組成物の製造方法。【選択図】なし【特許請求の範囲】
【請求項１】
抗菌性成分を担持した水不溶性無機粒子を含むｐＨ５．５未満の液体組成物を製造する際に、予め中和したカチオン性高分子及び／又は塩基性高分子を、上記水不溶性無機粒子と０．０１〜２０ｋＷ／ｍ3・分の攪拌エネルギーで予備混合した後、他の成分と混合することを特徴とする液体組成物の製造方法。
【請求項２】
抗菌性成分を担持した水不溶性無機粒子を含むｐＨ５．５〜７．０の液体組成物を製造する際に、予め中和したカチオン性高分子及び／又は塩基性高分子を０．０５〜０．５％に希釈した希釈液を、上記水不溶性無機粒子と０．０１〜２０ｋＷ／ｍ3・分の攪拌エネルギーで予備混合した後、他の成分と混合することを特徴とする液体組成物の製造方法。
【発明の詳細な説明】
【技術分野】
【０００１】
本発明は、トイレ用、浴室用、住居用の洗浄用、消臭用等に用いられる液体組成物の製造方法に関し、更に詳しくは、長期間の日光暴露下等であっても抗菌性成分を担持した水不溶性無機粒子を液体組成物中に長期間安定的に分散させることができる経時安定性に優れる液体組成物の製造方法に関する。
【背景技術】
【０００２】
従来より、抗菌性成分を担持した水不溶性無機粒子は、優れた抗菌作用等を有することから、これらの抗菌性成分を担持した水不溶性無機粒子を含有した液体組成物がトイレ用、浴室用、住居用の洗浄用、消臭用等として用いられている。
【０００３】
しかしながら、抗菌性成分を担持した水不溶性無機粒子は、担体と比較して安定に配合可能であるが、長期間の日光暴露下での安定性は充分とはいえず凝集沈殿や変色が生じたりして、未だ経時安定性に課題を有し、製品品質に支障をきたすことがあるなどの課題が生じるものである。
【０００４】
一方、本願出願人は、近接技術として、粘土鉱物と界面活性剤の凝集を防止するため、予め粘土鉱物と水溶性高分子とを予備混合する方法（例えば、特許文献１参照）や、利便性からその混合比を規定する方法（例えば、特許文献２参照）等について既に出願しているが、これらの方法を上記抗菌性成分を担持した水不溶性無機粒子を含有した液体組成物の製造方法に適用しても未だ経時安定性の課題を解決しないものである。
【特許文献１】特開平１１−１１６４４０号公報（特許請求の範囲、実施例等）
【特許文献２】特開２０００−１９１４２５号公報（請求の範囲、実施例等）
【発明の開示】
【発明が解決しようとする課題】
【０００５】
本発明者らは、上記従来技術の課題等に鑑み、これを解消しようとするものであり、長期間の日光暴露下等であっても抗菌性成分を担持した水不溶性無機粒子を液体組成物中に長期間安定的に分散させることができる経時安定性に優れる液体組成物の製造方法を提供することを目的とする。
【課題を解決するための手段】
【０００６】
本発明者らは、上記従来の課題等について鋭意検討した結果、抗菌性成分を担持した水不溶性無機粒子と予め中和したカチオン性高分子及び／又は塩基性高分子とを特定の攪拌力で混合することにより、抗菌性成分を担持した水不溶性無機粒子を長期間安定に分散することができる上記目的の液体組成物の製造方法が得られることを見い出し、本発明を完成するに至ったのである。
すなわち、本発明は、次の（１）及び（２）に存する。
（１）  抗菌性成分を担持した水不溶性無機粒子を含むｐＨ５．５未満の液体組成物を製造する際に、予め中和したカチオン性高分子及び／又は塩基性高分子を、上記水不溶性無機粒子と０．０１〜２０ｋＷ／ｍ3・分の攪拌エネルギーで予備混合した後、他の成分と混合することを特徴とする液体組成物の製造方法。
（２）  抗菌性成分を担持した水不溶性無機粒子を含むｐＨ５．５〜７．０の液体組成物を製造する際に、予め中和したカチオン性高分子及び／又は塩基性高分子を０．０５〜０．５％に希釈した希釈液を、上記水不溶性無機粒子と０．０１〜２０ｋＷ／ｍ3・分の攪拌エネルギーで予備混合した後、他の成分と混合することを特徴とする液体組成物の製造方法。
【発明の効果】
【０００７】
本発明によれば、長期間の日光暴露下等であっても抗菌性成分を担持した水不溶性無機粒子を液体組成物中に長期間安定的に分散させることができる経時安定性に優れる液体組成物の製造方法が提供される。
【発明を実施するための最良の形態】
【０００８】
以下に、本発明の実施形態を詳しく説明する。
本発明の第１発明となる液体組成物の製造方法は、抗菌性成分を担持した水不溶性無機粒子を含むｐＨ５．５未満の液体組成物を製造する際に、予め中和したカチオン性高分子及び／又は塩基性高分子を、上記水不溶性無機粒子と０．０１〜２０ｋＷ／ｍ3・分の攪拌エネルギーで予備混合した後、他の成分と混合することを特徴とするものであり、第２発明は、抗菌性成分を担持した水不溶性無機粒子を含むｐＨ５．５〜７．０の液体組成物を製造する際に、予め中和したカチオン性高分子及び／又は塩基性高分子を０．０５〜０．５％に希釈した希釈液を、上記水不溶性無機粒子と０．０１〜２０ｋＷ／ｍ3・分の攪拌エネルギーで予備混合した後、他の成分と混合することを特徴とするものである。
本発明において、上記第１発明と第２発明との相違は、製造する液体組成物のｐＨ範囲により異なるものである。これは、用いる抗菌性成分を担持した水不溶性無機粒子がアルカリ下で不安定になることから、上記ｐＨ５．５を基準（ｐＨ５．５未満、ｐＨ５．５〜７．０）にその製造方法を区分けしたものである。
以下において、第１発明と第２発明が共通するときは、「本発明」という。
【０００９】
本発明の製造方法では、抗菌性成分を担持した水不溶性無機粒子を液体組成物中に安定分散させる点から、予め中和したカチオン性高分子及び／又は塩基性高分子を用いる。
ここで、本発明で規定する「カチオン性高分子」とは、側鎖あるいは構成モノマー単位中に、４級アンモニウム基等のカチオン性官能基を有するものをいう。
また、本発明で規定する「塩基性高分子」とは、側鎖あるいは構成モノマー単位中に、アミノ基等を有しており、水溶液にしたときに塩基性を示し、酸性下でカチオン性を示すものをいう。
【００１０】
用いるカチオン性高分子としては、特に限定されるものではなく、例えば、塩化ジメチルジアリルアンモニウムホモポリマー、塩化ジメチルジアリルアンモニウムとアクリルアミドのコポリマー等のカチオン性基含有ビニル系高分子の少なくとも１種（各単独又は２種以上の混合物、以下、同様）が挙げられる。そして、これらのカチオン性高分子は、好ましくは、質量平均分子量（ポリスチレン換算のゲルパーミエーションクロマトグラフィによる測定値）が約３０００〜２００００００のものが選ばれる。
また、カチオン化セルロース、カチオン化デンプン、カチオン化キサンタンガム等の少なくとも１種も挙げられ、これらは、好ましくは、質量平均分子量（ポリスチレン換算のゲルパーミエーションクロマトグラフィによる測定値）が約３０００〜２００００００のものが選ばれる。
【００１１】
用いる塩基性高分子としては、特に限定されるものではなく、例えば、ポリエチレンイミン、ポリアリルアミン、ポリガラクトサミン、キトサン（ポリグルコサミン）、ポリアミノ酸等の少なくとも１種が挙げられ、好ましくは、質量平均分子量（ポリスチレン換算のゲルパーミエーションクロマトグラフィによる測定値）が約３０００〜２００００００のものが選ばれる。
【００１２】
以上のカチオン性高分子、塩基性高分子の中でも、水不溶性無機粒子への吸着性の高さの点から、ポリアミノ酸が好ましく選ばれる。ポリアミノ酸を構成するモノマーとしては、例えば、リジン、ヒスチジン、アルギニンなどが挙げられるが、更に好ましいものとして、抗菌性無機金属含有成分（ａ）の安定配合の点から、ポリリジン（質量平均分子量が約５０００）が選ばれる。
これらのカチオン性高分子及び／又は塩基性高分子は、１種または２種以上を用いることができる。
【００１３】
本発明では、用いるカチオン性高分子及び／又は塩基性高分子は、予備混合前に予め中和すること（予備混合後のｐＨが４．５〜９．５となるように酸性成分を添加すること）が必要となる。
中和は、用いるカチオン性高分子及び／又は塩基性高分子がアルカリ性を有することから、酸性成分を添加することにより行うことができる。酸性成分として、例えば、安息香酸、クエン酸、グリコール酸、リンゴ酸等の有機酸を添加することにより行うことができる。
上記中和を行う際には、本発明の目的を損なわない範囲で、エタノール等の溶剤を用いて行うことが好ましい。
なお、未中和のカチオン性高分子及び／又は塩基性高分子を用いた場合には、抗菌性成分を担持した水不溶性無機粒子を液体組成物に安定的に分散できず、本発明の目的の効果を達成できないものとなり、また、後から中和を行うものも液体組成物に安定的に分散できず、本発明の目的の効果を達成できないものとなる。
【００１４】
予め中和したカチオン性高分子及び／又は塩基性高分子の配合量は、液体組成物全量に対して、好ましくは、０．０００２〜２質量％（以下、単に「％」と表記する）、更に好ましくは、０．００１〜１％とすることが望ましい。
この配合量が０．０００２％未満であると、安定な分散性が得られなくなる場合があり、一方、２％を超えても、格別の効果は認められず、高分子自身の分散性が劣化することがある。
【００１５】
本発明に用いる「抗菌性成分を担持した水不溶性無機粒子」とは、抗菌性を有する無機金属の酸化物、塩化物、硝酸塩、硫酸塩あるいは金属そのものを担体に担持したものをいう。
抗菌性成分は、抗菌性を有する無機金属を含有する成分であれば特に限定されないが、好ましくは固体状であり、抗菌性無機金属の酸化物、塩化物、硝酸塩、硫酸塩あるいは金属そのものである。
抗菌性を有する無機金属は、抗菌性を有する無機金属であれば特に限定されないが、銀、亜鉛、銅等が好ましく選ばれる。更に好ましいものとして、抗菌性の効果の点から、銀が選ばれる。これら抗菌性無機金属は、単独または２種以上を用いてもよい。
ここで、担体の具体例としては、リン酸塩類（リン酸ジルコニウム、リン酸カルシウム等）、金属酸化物（酸化ケイ素、酸化アルミニウム、酸化チタン、酸化亜鉛、酸化鉄、酸化ジリコニウム等）、無機化合物（ゼオライト、粘土鉱物、シリカゲル等）等が挙げられる。これらの担体は、単独または２種以上を用いてもよい。
こられの中でも、金属酸化物の担体に抗菌性無機金属酸化物を担持したものが、担持強度の点から、より好ましく選ばれる。なお、抗菌性無機金属を担持しない未担持物は不安定であり、好ましくない。
【００１６】
抗菌性成分を担持した水不溶性無機粒子として具体的に用いることができるものとしては、商業的に入手可能なものであれば特に限定されるものではなく、例えば、ＡＴＯＭＹＢＡＬＬ−Ｓ、ＡＴＯＭＹＢＡＬＬ−Ｌ、ＡＴＯＭＹＢＡＬＬ−ＵＡ（触媒化成工業（株））の商品名で販売されているナノ粒子銀系無機抗菌剤などを使用することができる。これらは、単独または２種以上を混合して用いることができる。
【００１７】
本発明において、抗菌性成分を担持した水不溶性無機粒子の配合量としては、例えば、銀を含む成分の場合、銀元素濃度に換算して、液体組成物全量に対して、０．０００２％以上が好ましい。より好ましくは、０．０００２〜０．００５％である。この量が０．０００２％以上で抗菌能が向上し、また、０．００５質量％以下であれば、抗菌能は充分であり、経済的にも許容される上限量である。なお、銀以外の抗菌性成分を担持した水不溶性無機粒子の配合量においても、上記配合量０．０００２％以上、より好ましい範囲（０．０００２〜０．００５％）することが望ましい。
【００１８】
また、抗菌性成分が粒子状である場合の液体組成物中における分散粒子の平均粒子径は、１〜５００ｎｍであることが好ましく、更に好ましくは、１〜１００ｎｍであることが望ましい。
ここで、本発明で規定する「平均粒子径」とは、数平均粒子径であり、光散乱法により測定されるものである。５００ｎｍ以下であれば粒子の分散状態は安定になり、１００ｎｍ以下であれば粒子の分散状態はより安定なものとなる。また、粒子径が小さいほど、菌との接触の観点から有利に作用する。
【００１９】
本発明に用いる他の成分としては、液体組成物の用途に応じて、種々の成分を用いることができ、界面活性剤、多価アルコール類、塩類、シリコーン類、各種保湿剤、薬剤、殺菌剤、酸化防止剤、香料、色素類などが挙げられる。
これらの他の成分の配合量は、液体組成物全量に対して、好ましくは、０〜５０％、更に好ましくは、０．０００１〜３０％とすることが望ましい。この配合量が、５０％を超えると、抗菌性成分の分散安定性が損なわれる場合がある。
【００２０】
本第１発明では、抗菌性成分を担持した水不溶性無機粒子を含むｐＨ５．５未満の液体組成物を製造する際に、上記予め中和したカチオン性高分子及び／又は塩基性高分子と、上記抗菌性成分を担持した水不溶性無機粒子とを０．０１〜２０ｋＷ／ｍ3・分の攪拌エネルギーで予備混合することが必要であり、次いで、予備混合したものと、他の成分とを混合することにより、目的の液体組成物が製造される。
なお、本発明で規定する「攪拌エネルギー」とは、攪拌動力Ｐ／Ｖ〔KW／ｍ3〕×攪拌時間（分）であり、下記式（Ｉ）で表される。
【数１】
2007153838.tif 000002
【００２１】
この予備混合時の攪拌エネルギーを０．０１〜２０ｋＷ／ｍ3・分とすることにより、目的の経時安定性に優れた液体組成物を得ることができる。好ましくは、更なる経時安定性を発揮せしめる点から、攪拌エネルギーを０．０２〜１５ｋＷ／ｍ3・分とすることが望ましい。
この攪拌エネルギーが上記範囲外（０．０１ｋＷ／ｍ3・分未満、２０ｋＷ／ｍ3・分超過）で調製した液体組成物は、日光暴露下で変色が生じ、安定性不良となり、好ましくない。
【００２２】
本第１発明では、上述したように上記予め中和したカチオン性高分子及び／又は塩基性高分子と、上記抗菌性成分を担持した水不溶性無機粒子とを上記攪拌エネルギーの範囲で予備混合するものであり、この場合、上記予め中和したカチオン性高分子及び／又は塩基性高分子と、上記抗菌性成分を担持した水不溶性無機粒子、好ましくは水性溶液に分散させた抗菌性成分を担持した水不溶性無機粒子とを同一槽で上記攪拌エネルギーの範囲で混合しても、別々の槽でそれぞれ水性溶液に分散させた後、これらを上記攪拌エネルギーの範囲で混合してもよい。
用いる水性溶液としては、水（精製水等）やエタノールなどが挙げられ、水以外の水性溶剤の配合量としては、液体組成物全量に対して、好ましくは、５〜６０％、更に好ましくは、１０〜４０％とすることが望ましい。上記範囲外であると、水不溶性無機粒子の分散安定性が損なわれる場合がある。なお、水（精製水等）は残部（バランス）となる。
【００２３】
この予備混合の程度は、上記攪拌エネルギーの範囲であればよく、このような混合を行う装置は、特に制限されず、公知の撹拌装置を使用することができ、例えば、ホモミキサー、ディスパー、櫛歯型等の一般的な集中剪断型撹拌機を使用することもできるが、本発明の場合、パドル、プロペラ、アンカー、リボン等の一般的な全体混合翼のみで撹拌することができ、これらは掻き取り機を備えたものであっても、備えないものであってもよい。図１は、本発明の予備混合に用いられる攪拌羽根２枚、羽根段数３段の攪拌装置の一例を縦断面態様で示す説明図である。
本発明において使用される撹拌槽は、温度コントロール機能を備えたものが望ましく、温度コントロール機能としては、具体的には、外部熱交換によるリサイクルライン、コイル、槽外側のジャケット等が挙げられるが、熱効率を考えるとこれらの中でもジャケットを用いることが好ましい。
【００２４】
上記予備混合における混合（攪拌）温度（品温）は、特に制限されるものではなく、適宜選定することができるが、好ましくは、５〜５０℃、より好ましくは、１０〜４０℃である。混合温度が５℃未満であると、高分子によっては充分な分散性が得られない場合があり、５０℃を越えて高すぎても、格別の分散性が得られなく、高分子によっては臭い等の劣化が生じる場合がある。また、上記予め中和したカチオン性高分子及び／又は塩基性高分子を、上記抗菌性成分を担持した水不溶性無機粒子との混合（攪拌）時間も上記攪拌寝るぎーの範囲であれば、特に制限されるものではなく、適宜選定することができるが、少なくとも１分以上、特に２〜６００分間混合することが望ましい。
【００２５】
本第１発明は、上記により予備混合した予備混合液を調製した後、該予備混合物とその他成分とを混合すること（第２工程）により、目的の液体組成物が製造される。
この第２工程の混合方法は、特に制限されず、例えば、上記予備混合液中にその他の成分の全量を添加しても、予備混合物を混合しながら少量ずつ他の成分を添加してもよい
【００２６】
本発明の第二工程における混合の程度は、全体流動されていればよく、このような混合を行う装置は、特に制限されず、例えば、上記予備混合と同様の撹拌装置を好適に使用することができ、この際の撹拌条件は、上記攪拌エネルギーに限定されず、通常の使用範囲にて行うことができ、全体混合翼の周速を０．０１ｍ／ｓ以上で、特に０．０２〜１０ｍ／ｓとして全体混合を確保すると好適である。
【００２７】
上記第二工程における混合（攪拌）温度（品温）は、特に制限されるものではなく、適宜選定することができるが、好ましくは、５〜５０℃、より好ましくは、１０〜４０℃とすると好適である。混合温度が５℃未満であると、高分子によっては充分な分散性が得られない場合があり、また、５０℃を越えて高すぎると、高分子によっては色、臭いの劣化が生じる場合がある。更に、上記第二工程の混合（攪拌）時間も特に制限されるものではなく、適宜選定することができるが、少なくとも１分以上、特に２〜６００分間混合することが望ましい。混合時間が１分未満であると、均一な液体組成物が得られない場合があり、また、６００分を越えて長すぎると、それ以上の混合効果が得られず、作業効率上望ましくない場合がある。
【００２８】
このように構成される第１発明では、抗菌性成分を担持した水不溶性無機粒子を含むｐＨ５．５未満の液体組成物、好ましくは、ｐＨ３．０以上５．５未満の液体組成物、更に好ましくは、ｐＨ４．０以上５．３以下の液体組成物を製造する際に、予備混合前にカチオン性高分子及び／又は塩基性高分子を予め中和すること、この中和物と抗菌性成分を担持した水不溶性無機粒子とを０．０１〜２０ｋＷ／ｍ3・分の攪拌エネルギーで予備混合すること、この予備混合物と他の成分とを混合することにより、初めて、長期間の日光暴露下等であっても抗菌性成分を担持した水不溶性無機粒子を液体組成物中に長期間安定的に分散させることができる経時安定性に優れる液体組成物の製造方法が得られるものとなる。
【００２９】
本第２発明は、抗菌性成分を担持した水不溶性無機粒子を含むｐＨ５．５〜７．０の液体組成物を製造する際に、予め中和したカチオン性高分子及び／又は塩基性高分子を０．０５〜０．５％に希釈した希釈液を、上記水不溶性無機粒子と０．０１〜２０ｋＷ／ｍ3・分の攪拌エネルギーで予備混合した後、他の成分と混合することを特徴とするものである。
本第２発明は、ｐＨ５．５〜７．０の液体組成物を製造する点で、上記第１発明のｐＨ５．５未満の液体組成物の製造方法と異なるものであり、この場合、予め中和したカチオン性高分子及び／又は塩基性高分子は、０．０５〜０．５％に希釈した希釈液を用いる点でのみ上記第１発明の製造方法と異なるものであり、その他の条件などは上記第１発明と同様であるのでその説明は省略する。
以下に、第１発明の製造方法と異なる点について詳述する。
【００３０】
本第２発明において、何故、予め中和したカチオン性高分子及び／又は塩基性高分子では０．０５〜０．５％に希釈した希釈液を用いる理由は、用いる抗菌性成分を担持した水不溶性無機粒子がアルカリ下で不安定になることから、製造する液体組成物のｐＨが５．５未満の場合は、希釈することなく用いることができるが、ｐＨが５．５〜７．０の液体組成物の場合は、希釈しないと目的の経時安定性に優れる液体組成物が得られなくなるからである。
希釈液の濃度は、０．０５％未満、又は０．５％超過では、変色など経時安定性に問題が生じることとなる。
好ましい希釈濃度は、更なる経時安定性の発揮の点から、０．１〜０．４％とすることが望ましい。
【００３１】
このように構成される第２発明では、抗菌性成分を担持した水不溶性無機粒子を含むｐＨ５．５〜７．０の液体組成物、好ましくは、ｐＨ５．８以上６．８以下の液体組成物を製造する際に、予備混合前にカチオン性高分子及び／又は塩基性高分子を予め中和すること、この中和物を０．０５〜０．５％の希釈液と抗菌性成分を担持した水不溶性無機粒子とを０．０１〜２０ｋＷ／ｍ3・分の攪拌エネルギーで予備混合すること、この予備混合物と他の成分とを混合することにより、初めて、長期間の日光暴露下等であっても抗菌性成分を担持した水不溶性無機粒子を液体組成物中に長期間安定的に分散させることができる経時安定性に優れる液体組成物の製造方法が得られるものとなる。
【００３２】
本発明の製造方法によって得られる液体組成物は、トイレ用、浴室用、住居用の洗浄用、消臭用等の液状製品として好適に使用することができる。
【実施例】
【００３３】
次に、実施例及び比較例によって本発明を更に詳しく説明するが、本発明は下記実施例に限定されものでない。
【００３４】
〔実施例１〜３及び比較例１〜３〕
〔抗菌性成分を担持した水不溶性無機粒子含有液体組成物の調製〕
下記表１に示す配合組成、攪拌エネルギー、並びに、下記表２に示す攪拌エネルギーを算出するための撹拌条件で液体組成物を調製した。
具体的には、１Ｌビーカーに精製水、エタノールを下記表１に示す配合組成、混合（攪拌）条件にて所定量配合し溶解後、銀ナノコロイド水分散液〔酸化銀を担持させたアルミナシリカ水不溶性無機粒子（固形分）１．５％、平均粒径１５ｎｍ、銀濃度１．５％）と水溶性高分子中和液（実施例１〜２、比較例１〜２の場合、混合後の製品ｐＨが５．０となるように中和、実施例３及び比較例３の場合、混合後の製品ｐＨが６．５となるように中和）を添加し、下記表１に示す所定条件にて攪拌して液体組成物を調製した。これらの場合の混合温度（品温）２０℃で行った。
なお、使用した撹拌装置は、下記条件となる撹拌装置を使用した。
撹拌翼形式：図２に示す大きさ等となるパドル羽根形状
【００３５】
製造直後、保管後１週間後の製品（液体組成物）について、下記評価法により評価した。
これらの結果を下記表１に示す。
（製品の安定性の評価法）
調製後、配合物の外観を目視により評価し、均一でれば、硬質ガラス瓶（製品名ＳＶ−５０、日電理化硝子社製）に入れ、下記条件下でキセノンランプを照射、終了後製造直後と比較し、下記評価基準で評価した。
測定機器：ＡＴＬＡＳ  Ｃｉ３０００＋
測定条件：
照射量：２．１ＭＪ／ｍ2×１Ｄ（日）
庫内温度：５０℃
保管期間：１週間
評価基準：（製造直後、１週間保管後共に）
〇：無職透明。
△：僅かに液の変色が認められる。
×：明らかに液の変色が見られる。
【００３６】
【表１】
2007153838.tif 000003
【００３７】
【表２】
2007153838.tif 000004
【００３８】
上記表１〜表２の結果から明らかなように、本発明範囲となる実施例１〜３は、本発明の範囲外となる比較例１〜３に較べ、日光暴露下であっても抗菌性成分を担持した水不溶性無機粒子を液体組成物中に安定的に分散させることができることが判明した。
【図面の簡単な説明】
【００３９】
【図１】本発明で用いることができる撹拌装置の一例を断面態様で示す図面である。
【図２】実施例、比較例で用いた撹拌装置の一例を断面態様で示す図面である。
【図１】
2007153838.tif 000005
【図２】
2007153838.tif 000006